"含水率35以下の原料パルプを機械的処理により解繊してフラッフ化パルプを得る工程、および、該フラッフ化パルプを配合した紙料を用いて抄紙する工程、を含む、紙の製造方法。原料パルプの含水率が20以下である、請求項1に記載の方法。前記原料パルプが針葉樹化学パルプからなる、請求項1または2に記載の方法。前記フラッフ化パルプが、該パルプを用いてJISP8222に従って手抄きシートを作成した場合、該手抄きシートの白色度が82以上かつ密度が0.4g/cm3以下となるフラッフ化パルプである、請求項3に記載の方法。含水率35以下の原料パルプを機械的処理により解繊したフラッフ化パルプを含有する紙。以上、これまでの技術では、低密度でありながら、かつ白色度やその他の紙質、強度に優れる紙を、少ないエネルギーで簡単な方法により製造することは困難であった。そこで、本発明が解決しようとする課題は、低密度で白色度、強度に優れる紙をより簡易な方法で提供することにある。上記課題を解決すべく本発明者が鋭意検討したところ、含水率が35以下の原料パルプを機械的処理により解繊したフラッフ化パルプを使用することによって、低密度であるとともに良好な白色度や強度も備える紙が得られることを見出し、本発明を完成させるに至った。従来、フラッフ化パルプは、使い捨ておむつ等の吸収性物品の吸収性部材やエアレイドairlaidの不織布用材料として用いられているが特開平8-010284号公報、印刷用紙などの紙に使用されることは一般的でなかった。しかし、本発明者は、上述したように含水率の低いパルプを機械的処理により解繊してフラッフ化パルプを得て、このフラッフ化パルプを用いて抄紙すると、低密度な紙が得られることを驚くべきことに見出した。以下に限定されるものではないが、本発明は以下の発明を包含する。1含水率35以下の原料パルプを機械的処理により解繊してフラッフ化パルプを得る工程、および、該フラッフ化パルプを配合した紙料を用いて抄紙する工程、を含む、紙の製造方法。2前記原料パルプの含水率が20以下である、1に記載の方法。3前記原料パルプが針葉樹化学パルプからなる、1または2に記載の方法。4前記フラッフ化パルプが、該パルプを用いてJISP8222に従って手抄きシートを作成した場合、該手抄きシートの白色度が82以上かつ密度が0.4g/cm3以下となるフラッフ化パルプである、3に記載の方法。5含水率35以下の原料パルプを機械的処理により解繊したフラッフ化パルプを含有する紙。低密度で白色度、強度に優れる紙を簡易な方法で提供することができる。フラッフ化パルプ本発明においてフラッフ化に使用する原料パルプの材種は特に限定されないが、針葉樹パルプが、嵩高性が良好でかつ高強度の紙を得ることができるため好ましい。フラッフ化に使用する原料パルプのパルプ化法は特に限定されず、公知の方法により得られたパルプを使用できるが、亜硫酸塩パルプ化法サルファイト法:SP法又は硫酸塩パルプ化法クラフト法:KP法等により得られたパルプは、白色度が高く経時変化による退色が少ない紙が得られるので好ましい。本発明におけるフラッフ化パルプは、原料パルプを機械的処理により繊維状に解繊して得られる。本発明において、フラッフ化する前のパルプの含水率は35以下であり、好ましくは20以下、さらに好ましくは10以下である。含水率の下限は特に限定されないが、2以上程度である。本発明の範囲に含水率を低くした、ドライな状態の原料パルプを解繊することにより、繊維間結合しにくく、それ自体嵩高なパルプが効率的に得られる。そして、このフラッフ化パルプを用いて製造した紙は、内部に隙間が生じ、低密度化すると考えられる。含水率が35を超えると嵩高効果が小さくなる。本発明において原料パルプの形状は特に限定されないが、シート状にしたパルプいわゆるパルプシートやシート状に漉き取ったパルプを巻取ロールのような状態にしたものが、取扱いが容易なため好ましい。本発明において、フラッフ化、すなわち解繊するための機械的処理に用いる装置は特に限定されないが、紙おむつ等の吸収性材料の製造時などに使用されている公知の解繊機を使用でき、機械的処理として摩擦力やせん断力を利用する解繊機を好適に使用できる。フラッフ化に使用する装置としては、例えば、歯付きシリンダーを有する解繊装置を好適に用いることができる特許第2521577号公報参照。本発明のフラッフ化パルプは、解繊機の歯付きシリンダーで原料パルプを削るように解繊するだけで製造でき、前述したカールドファイバーのように特殊な処理を施して繊維内架橋させる必要がないため、嵩高なパルプを容易に得ることができる。このようにして得られたフラッフ化パルプは、これを用いてJISP8222に従いTappi標準丸型手抄き装置を用いて絶乾坪量60g/m2を目標に手抄きした場合において、手抄きシートの白色度が82以上、より好ましくは85以上で、密度が0.4g/cm3以下となるパルプであることが好ましい。このような品質を有するフラッフ化パルプを使用することにより、高白色度で低密度の紙を製造することができる。なお、手抄きシートの密度の下限は0.25g/cm3程度である。また、得られたフラッフパルプの平均繊維長は、比引裂き強度が高い等の特徴を有するため、1.5mm以上が好ましい範囲である。本発明のフラッフ化パルプは、必要に応じて、適宜叩解することができる。ただし、叩解処理によって繊維をフィブリル化させると、紙力が向上するものの紙が高密度化する傾向があるため、低密度化のためには叩解の程度を低くすることが望ましい。本発明の紙に供するフラッフ化パルプの配合量は、全パルプ重量に対して、1~50固形分重量とすることが好ましい。1未満の配合量であると十分な低密度効果が得られない。フラッフ化パルプの配合量は、5固形分重量以上であることがより好ましい。紙料本発明においては、上記のように調製したフラップ化パルプを配合した紙料を用いるが、フラッフ化パルプ以外の原料は特に限定されない。本発明においてフラッフ化パルプと併用できる原料パルプは、特に限定されず、通常使用されるパルプを適宜使用することができるが、例えば、針葉樹の晒クラフトパルプNBKP又は未晒クラフトパルプNUKP、広葉樹の晒クラフトパルプLBKP又は未晒クラフトパルプLUKP等化学パルプ、グラウンドパルプGP、サーモメカニカルパルプTMP又はケミサーモメカニカルパルプCTMP等の機械パルプ、さらには脱墨パルプDIPを、単独で、又は、複数種以上のパルプを任意の割合で混合して使用することができる。本発明においては、必要に応じて填料を紙料に含有させてもよい。填料としては、ホワイトカーボン、タルク、カオリン、クレー、重質炭酸カルシウム、軽質炭酸カルシウム、酸化チタン、合成樹脂填料等の公知の填料を、単独で、又は、2種以上を組み合わせて使用することができる。本発明においては、紙料に嵩高剤を添加することもできる。近年、紙の低密度化を促進する薬品嵩高剤として、例えば、高級アルコールのエチレン及び/又はプロピレンオキサイド付加物、多価アルコール型非イオン界面活性化剤、高級脂肪酸のエチレンオキサイド付加物、多価アルコールと脂肪酸のエステル化合物、多価アルコールと脂肪酸のエステル化合物のエチレンオキサイド付加物、あるいは脂肪酸ポリアミドアミン等が知られている。本発明においては、これらの嵩高剤をさらに併用してさらなる低密度化を図ることも可能である。また、必要に応じて、硫酸バンド、サイズ剤、歩留まり向上剤、濾水性向上剤、着色剤、染料、消泡剤等を紙料に含有させてもよい。抄紙本発明の紙は、公知の抄紙方法によって製造することができる。抄紙時のpHは酸性、中性、アルカリ性のいずれでもよい。本発明の紙は、長網抄紙機、ギャップフォーマ又はハイブリッドフォーマオントップフォーマ等の公知の抄紙機にて製造することができる。また、紙の抄造時におけるプレス工程についても特に制限はないが、プレス圧を低くすると、紙を低密度化できるため好ましい。表面塗工本発明の紙は、必要に応じて表面強度やサイズ性の向上の目的で、バインダーやサイズ剤などの表面処理剤を塗工することができる。これら表面処理剤は、2ロールサイズプレスコーター、ゲートロールコーター、ブレードコーター、ロッドメタリングコーター、スプレーコーター、またはカーテンコーターの塗工機によって塗布することができる。上記の表面処理剤は、澱粉、酸化澱粉、加工澱粉、カルボキシメチルセルロース、ポリアクリルアミド、ポリビニルアルコール、スチレンブタジエン系ラテックス等の通常使用されるものを単独、あるいはこれらの混合物を使用することができる。また、表面処理剤の中には、水溶性高分子の他に耐水化、表面強度向上を目的とした紙力増強剤やサイズ性付与を目的とした外添サイズ剤を添加することができる。また、本発明の紙は、必要に応じて、印刷適性の向上や表面強度の向上などを目的として、炭酸カルシウムやカオリン等の白色顔料を含む塗工液を塗工して、顔料塗工層を設けることができる。塗工液には、澱粉やラテックス等の接着剤、耐水化を目的としたサイズ剤等を配合することができる。これら塗工液は、ゲートロールコーター、ブレードコーター、ロットメタリングコーター、スプレーコーター、またはカーテンコーターなどの公知の塗工機によって塗工することができる。カレンダー本発明の紙は、必要に応じて、表面性の向上等を目的として、チルドカレンダー、スーパーカレンダー、ホットソフトニップカレンダー等のカレンダー設備によって表面処理することができる。ただし、カレンダー処理によって紙が高密度化するため、カレンダー圧を低くするか、カレンダー処理を行なわないことが好ましい。本発明の紙の用途は、特に限定はないが、例えば、上質または中質印刷用紙を始めとする印刷用紙、新聞用紙、情報記録用紙、塗工紙用原紙、包装用紙等として、嵩高で軽量さが求められる各種用途の紙に使用することができる。以下、実施例にて本発明を詳細に説明するが、本発明はこれによって限定されるものではない。なお、特にことわらない限り、部およびは重量部および重量を表す。製造したフラッフ化パルプの物性および手抄きシートの紙質を表1に示し、実施例および比較例にて得られた紙の評価結果を表2に示す。[実施例1]フラッフ化パルプの製造ろ水度CSF720mlの針葉樹晒クラフトパルプ以下、NBKPと記述するからなる坪量1,200g/m2のパルプシート含水率:5を、歯付きシリンダーを有する解繊機株式会社瑞光製を用いて、回転数:3,600rpm、速度:15m/minシートのフィード量、クリアランス:0.8mmで解繊し、フラッフ化パルプ以下、Nフラッフと記述するを製造した。得られたフラッフ化パルプは、ろ水度CSFが745mlだった。Nフラッフを100配合して、JISP8222に従いTappi標準丸型手抄き装置を用いて手抄きシートを作製したところ、手抄きシートの密度は0.37g/cm3、ISO白色度85.2であった。また、得られたパルプ繊維の平均繊維長は2.13mmであった。紙の製造このNフラッフを10固形分重量とCSFが350mlである広葉樹晒クラフトパルプ以下、LBKPと記述するを90固形分重量配合した混合パルプスラリーを作成し、対パルプ固形分当たり硫酸バンドをアルミナ純分で800ppm、および、カチオン性ポリアクリルアミドを300ppm配合して、紙料を調成した。この紙料を用いて、Tappi標準丸型手抄き装置を用いて絶乾坪量60g/cm2を目標に抄紙し、プレス処理4.18kg/cm2、5分した後、シリンダードライヤー表面温度120°Cを用いて乾燥した。このようにして得られた紙の紙質測定結果を表2に示した。密度が0.50g/cm3と低密度で、白色度は83.1と高く良好であった。また、比引裂き強度が高く良好であった。[実施例2]Nフラッフの配合量を20固形分重量、LBKPを80固形分重量とした以外は、実施例1と同様の手法にて紙を作製した。このようにして得られた紙は、密度が0.48g/cm3と低密度で、白色度は84.3と高かった。また、比引裂き強度が高かった。[比較例1]CSF350mlであるLBKPが100固形分重量からなるパルプのみを使用したこと以外は、実施例1と同様の手法で手抄き紙を作製した。このようにして得られた手抄き紙は、密度が0.55g/cm3、白色度が81.9であった。実施例1と比較して明らかに紙厚が低く高密度であった。[比較例2]実施例1においてNフラッフ10固形分重量配合する代わりにCSF720mlのフラッフ化処理を行っていないNBKPを10固形分重量配合したこと以外は、実施例1と同様の手法で紙を作製した。このようにして得られた紙は、密度が0.53g/cm3、白色度が81.9であった。実施例1と比較して、明らかに紙厚が低く、高密度であった。[比較例3]白色度66.8、CSF148mlである針葉樹N材由来のサーモメカニカルパルプ以下、N-TMPと記述するが10固形分重量、LBKPが90固形分重量からなるパルプを使用したこと以外は、実施例1と同様の方法にて紙を作製した。このようにして得られた紙は、密度が0.50g/cm3、白色度が77.9であった。実施例1と比較すると、白色度が低く比引裂き強度も低く劣っていた。[比較例4]嵩高剤としてアニオン性飽和脂肪酸モノアミドを全パルプ固形分重量あたり0.4配合したこと以外は、比較例1と同様の方法にて紙を作製した。このようにして得られた紙は密度が0.53g/cm3、白色度が82.5であり、低密度化効果がフラッフ化パルプに対して劣っていた。また、比引裂き強度も劣っていた。評価方法表1および表2中の評価基準は以下のとおりである。坪量:JISP8124に従い測定した。紙厚、密度:JISP8118に従い測定した。白色度:JISP8148ISO白色度に従い測定した。比引裂き強度:JISP8116-2000に従い測定した。平均繊維長:ファイバーテスターLorentzenWettre社製を用いて測定した長さ加重平均。本発明において平均繊維長とは、長さ加重平均繊維長のことを示す。評価結果上記の結果から、本発明のフラッフ化パルプを使用した実施例1、2では、低密度で白色度に優れるとともに、嵩高でありながら強度の高い紙が得られることがわかる。一方、フラッフ化パルプを含有せずLBKPまたはNBKPをそれぞれ単独で使用した比較例1,2は、密度が高く、TMPを単独で使用した比較例3は、低密度であるものの強度が低く白色度も劣っていた。さらに、LBKPに嵩高剤を併用した比較例4は、低密度化が十分でなく、強度も低かった。"